(57)【要約】  本開示は、ポートを提供する。一実施形態において、ポートが提供され、（ｉ）任意の上部と、（ｉｉ）基部、ならびに流動性材料の通過のための任意の上部及び基部を通って延在するチャネルと、（ｉｉｉ）チャネルにわたって延在する隔膜と、を含む。隔膜は、エチレン／α−オレフィンマルチブロックコポリマーを含む。【選択図】図６
2018533527.tif 000002
【特許請求の範囲】
【請求項１】
ポートであって、
（ｉ）任意の上部と、
（ｉｉ）基部、ならびに流動性材料の通過のための前記任意の上部及び前記基部を通って延在するチャネルと、
（ｉｉｉ）前記チャネルにわたって延在する隔膜であって、エチレン／α−オレフィンマルチブロックコポリマーを含む、隔膜と、を備える、ポート。
【請求項２】
前記隔膜が、貫通部材によって穿孔される場合、粒子を含まない、請求項１に記載のポート。
【請求項３】
前記隔膜が、０．５ｍｍ〜５．０ｍｍの厚みを有する、請求項１に記載のポート。
【請求項４】
前記エチレン／α−オレフィンマルチブロックコポリマーが、５３％〜１００％の弾性回復（Ｒｅ）値を有する、請求項１に記載のポート。
【請求項５】
前記基部及び前記隔膜が、それぞれ、前記エチレン／α−オレフィンマルチブロックコポリマーを含む、請求項１に記載のポート。
【請求項６】
前記ポートが、前記上部を含み、
前記上部、前記基部、及び前記隔膜が、それぞれ、前記エチレン／α−オレフィンマルチブロックコポリマーを含む、請求項１に記載のポート。
【請求項７】
前記隔膜が、前記基部に一体的である、請求項１に記載のポート。
【請求項８】
前記基部が、一対の対向する側壁を備え、前記側壁が前記チャネル周囲に延在し、前記側壁が両端で結合する、請求項１に記載のポート。
【請求項９】
前記側壁に沿って延在する少なくとも１つのシーリングリブを備える、請求項８に記載のポート。
【請求項１０】
前記基部、前記隔膜、及び前記少なくとも１つのシーリングリブが、それぞれ、前記エチレン／α−オレフィンマルチブロックコポリマーを含む、請求項９に記載のポート。
【請求項１１】
オーバーモールド構成要素を備え、前記隔膜が、前記オーバーモールド構成要素の要素である、請求項１に記載のポート。
【請求項１２】
前記基部が、一対の対向する側壁を備え、前記側壁が前記チャネル周囲に延在し、前記側壁が両端で結合し、
前記オーバーモールド構成要素が、前記側壁に接着された少なくとも１つのシーリングリブをさらに備え、前記シーリングリブが、前記エチレン／α−オレフィンマルチブロックコポリマーを含む、請求項１１に記載のポート。
【請求項１３】
硬質構成要素を備え、前記基部が、前記硬質構成要素の要素である、請求項１１に記載のポート。
【請求項１４】
可撓性容器であって、
第１の多層膜及び第２の多層膜であって、それぞれの多層膜が、シール層を含み、前記多層膜が、シール層が互いに対向するように配置され、前記第２の多層膜が、前記第１の多層膜上に重ね合わされる、第１の多層膜及び第２の多層膜と、
前記第１の多層膜と前記第２の多層膜との間に挟持されたポートであって、
（ｉ）任意の上部と、
（ｉｉ）基部、ならびに流動性材料の通過のための前記任意の上部及び前記基部を通って延在するチャネルと、
（ｉｉｉ）前記チャネルにわたって延在する隔膜であって、エチレン／α−オレフィンマルチブロックコポリマーを含む隔膜と、を備える、ポートと、を備え、
前記基部が、前記第１の多層膜及び前記第２の多層膜に密封されている、可撓性容器。
【請求項１５】
オーバーモールド構成要素を備え、前記隔膜が、前記オーバーモールド構成要素の要素である、請求項１４に記載の可撓性容器。
【発明の詳細な説明】
【背景技術】
【０００１】
本開示は、容器用ポートを対象にする。
【０００２】
ポートを有する可撓性容器が周知である。ポートは、容器内部から液体内容物にアクセスするための環状の管様構造である。ポートは、典型的には、貫通可能な膜、すなわち、ゴムまたはシリコーンから作製された隔膜を含む。
【０００３】
かかる従来のポートは、欠点を有する。ゴム／シリコーン隔膜を有するポートは、高価である。ゴム／シリコーン隔膜の材料費は、ポート／容器アセンブリ全体及びその液体内容物の費用よりも高額になる場合がある。第２に、生産は、隔膜の材料とは異なる材料から作製されるポートに、ゴム／シリコーン隔膜を機械的に固定し、かつ適切に嵌合させるために多段階のアセンブリ手順を必要とする。これらの制約は、ゴム／シリコーン隔膜を有するポートのための包装用途の数を制限する。
【０００４】
したがって、より少ない部品及びより少ない製造ステップを有する隔膜を含む可撓性容器用ポートを必要とする。安価な可撓性包装用途で用いるための隔膜を含むポートをさらに必要とする。
【発明の概要】
【０００５】
本開示は、エチレン／α−オレフィンマルチブロックコポリマーからなる隔膜を有するポートを提供する。エチレン／α−オレフィンマルチブロックコポリマーは、シリコーン及び／またはゴム等の従来の膜と比較して、同様の性能または改善された性能を有する隔膜を提供するのに十分な弾性を有する。
【０００６】
本開示は、ポートを提供する。一実施形態において、ポートが提供され、（ｉ）任意の上部と、（ｉｉ）基部、ならびに流動性材料の通過のための任意の上部及び基部を通って延在するチャネルと、（ｉｉｉ）チャネルにわたって延在する隔膜と、を含む。隔膜は、エチレン／α−オレフィンマルチブロックコポリマーを含む。
【０００７】
本開示は、可撓性容器を提供する。一実施形態において、可撓性容器は、第１の多層膜及び第２の多層膜を含む。各多層膜は、シール層を含む。多層膜は、シール層が互いに対向するように配置され、第２の多層膜は、第１の多層膜上に重ね合わされる。可撓性容器は、第１の多層膜と第２の多層膜との間に挟持されたポートを含む。ポートは、（ｉ）任意の上部と、（ｉｉ）基部、及び任意の上部及び流動性材料の通過のための基部を通って延在するチャネルと、（ｉｉｉ）チャネルにわたって延在する隔膜と、を含む。隔膜は、エチレン／α−オレフィンマルチブロックコポリマーを含む。基部は、第１の多層膜及び第２の多層膜に密封されている。
【図面の簡単な説明】
【０００８】
【図１】本開示の実施形態に従ってポートの上面斜視図である。
【図２】本開示の実施形態に従って別のポートの上面斜視図である。
【図３】図１のポートの底面図である。
【図４】本開示の実施形態に従ってポートの上面斜視図である。
【図５】図４のポートの斜視図である。
【図６】図４のポートの底面図である。
【図７】本開示の実施形態に従ってポートを有する可撓性容器の斜視図である。
【図７Ａ】図７のライン７Ａ−７Ａに沿って断面図である。
【図８】本開示の実施形態に従ってポートを有する別の可撓性容器の斜視図である。
【０００９】
定義
本明細書中の元素周期表へのすべての言及は、ＣＲＣ  Ｐｒｅｓｓ，Ｉｎｃ．，２００３によって出版され、著作権で保護された元素周期表を指すものとする。また、基（複数可）へのあらゆる言及は、基の番号付与のためにＩＵＰＡＣシステムを用いてこの元素周期表に反映される基（複数可）であるものとする。反対に記載されていない限り、文脈から暗に、または本技術分野において慣習的に、すべての構成要素及びパーセントは、重量に基づいている。米国特許実務のために、本明細書中で言及されるいかなる特許、特許出願、もしくは刊行物の内容（またはその等価な米国版はしたがって参照により組み込まれる）も、特に合成技術、定義（本明細書中で提供される任意の定義に反しない程度に）及び当該技術分野の一般知識の開示に関して、参照によりその全体が本明細書中に組み込まれる。
【００１０】
本明細書に開示される数値は、下限値及び上限値からの、それらを含むすべての値を含む。明示的な値（例えば、１または２、または３〜５、または６、または７）を含む範囲について、任意の２つの明示的な値の間のあらゆる下位範囲が含まれる（例えば、１〜２；２〜６；５〜７；３〜７；５〜６等）。
【００１１】
反対に記載されていない限り、文脈から暗に、または本技術分野において慣習的に、すべての構成要素及びパーセントは、重量に基づき、すべての試験方法は、本開示の出願日の時点で現行のものである。
【００１２】
「組成物」という用語は、本明細書で使用される場合、組成物を含む材料の混合物、ならびに反応生成物及び組成物の材料から形成される分解生成物を指す。
【００１３】
「含む（ｃｏｍｐｒｉｓｉｎｇ）」、「含む（ｉｎｃｌｕｄｉｎｇ）」、「有する（ｈａｖｉｎｇ）」という用語、及びそれらの派生語は、任意の追加の構成要素、ステップ、または手順が、本明細書で具体的に開示されているかに関わらず、それらの存在を除外するよう意図されない。いかなる疑義も避けるために、「含む（ｃｏｍｐｒｉｓｉｎｇ）」という用語の使用を通じて主張されるすべての組成物は、反対に記載されていない限り、重合であるか、またはそうでなければ、任意の追加の添加剤、アジュバント、または化合物を含み得る。対照的に、「本質的に〜からなる（ｃｏｎｓｉｓｔｉｎｇ  ｅｓｓｅｎｔｉａｌｌｙ  ｏｆ）」という用語は、実施可能性に不可欠でないものを除き、任意の次に続く詳説の範囲から、任意の他の構成要素、ステップ、または手順を除外する。「からなる（ｃｏｎｓｉｓｔｉｎｇ  ｏｆ）」という用語は、具体的に規定または列挙されていない任意の構成要素、ステップ、または手順を除外する。
【００１４】
密度は、ＡＳＴＭ  Ｄ７９２に従って測定する。
【００１５】
弾性回復は、以下のとおりに測定する。単軸引張における応力−歪挙動を、Ｉｎｓｔｒｏｎ（商標）万能試験機を用いて、２１℃にて、３００％分−１の変形率で測定する。３００％の弾性回復を、ＡＳＴＭ  Ｄ１７０８微小引張試験片を用いて、荷重、続いて、３００％の歪までの除荷サイクルを決定する。すべての実験のための回復の割合を、荷重がベースラインに戻る歪を用いて、除荷サイクル後に計算する。
回復の割合は、以下のように定義される：
回復（％）＝１００＊（Ｅｆ−Ｅｓ）／Ｅｆ
（式中、Ｅｆは、循環荷重のために得られる歪であり、Ｅｓは、荷重が除荷サイクル後にベースラインまで戻る歪である）。
【００１６】
本明細書に使用される場合、「エチレン系ポリマー」は、（重合可能なモノマーの総重量に基づいて）５０モルパーセント超の重合エチレンモノマーを含有するポリマーであり、任意に、少なくとも１つのコモノマーを含有してもよい。エチレン系ポリマーは、エチレン／α−オレフィンコポリマーを含む。
【００１７】
メルトフローレート（ＭＦＲ）は、ＡＳＴＭ  Ｄ１２３８、条件２８０℃／２．１６ｋｇ（ｇ／１０分）に従って測定する。
【００１８】
メルトインデックス（ＭＩ）は、ＡＳＴＭ  Ｄ１２３８、条件１９０℃／２．１６ｋｇ（ｇ／１０分）に従って測定する。
【００１９】
ショアＡ硬度は、ＡＳＴＭ  Ｄ２２４０に従って測定する。
【００２０】
本明細書に使用される場合、Ｔｍまたは「融点」（プロットＤＳＣ曲線の形状に関して溶融ピークとも称される）は、典型的には、ＵＳＰ５，７８３，６３８に記載されるポリオレフィンの融点またはピークを測定するためのＤＳＣ（示差走査熱量測定）技術によって測定する。２つ以上のポリオレフィンを含む多くのブレンドが、１つを超える融点またはピークを有し、多くの個々のポリオレフィンが、１つのみの融点またはピークを含むことに留意すべきである。
【００２１】
本明細書に使用される場合、「オレフィン系ポリマー」は、（重合可能なモノマーの総重量に基づいて）５０モルパーセント超の重合オレフィンモノマーを含有するポリマーであり、任意に、少なくとも１つのコモノマーを含有してもよい。オレフィン系ポリマーの非限定的な例は、エチレン系ポリマー及びプロピレン系ポリマーを含む。
【００２２】
「ポリマー」は、同じ種類であろうと異なる種類であろうと、重合モノマーによって調製される化合物であり、重合形態において、ポリマーを構成する複数の及び／または反復する「単位」または「ｍｅｒ単位」を提供する。したがって、ポリマーという一般名称は、通常、１種類のモノマーのみから調製されるポリマーを指すために用いられるホモポリマーという用語と、少なくとも２種類のモノマーから調製されるポリマーを指すために用いられるコポリマーという用語とを包含する。この用語はまた、例えば、ランダム、ブロック等のすべての形態のコポリマーを包含する。「エチレン／α−オレフィンポリマー」及び「プロピレン／α−オレフィンポリマー」という用語は、エチレンまたはプロピレンのそれぞれを、１つ以上のさらなる重合可能なα−オレフィンモノマーと重合することによって調製される、上に記載されるようなコポリマーを示す。ポリマーは、しばしば、１つ以上の特定のモノマーから「作製される」、特定のモノマーまたはモノマー種に「基づく」、特定のモノマー含有量を「含む」等と称されるが、この文脈において、「モノマー」という用語は、非重合種ではなく、特定のモノマーの重合残留物に言及しているということが理解されることに留意されたい。全般に、本明細書においてポリマーは、対応するモノマーの重合形態である「単位」に基づいていると称される。
【００２３】
「プロピレン系ポリマー」は、（重合可能なモノマーの総重量に基づいて）５０モルパーセント超の重合プロピレンモノマーを含有するポリマーであり、任意に、少なくとも１つのコモノマーを含有してもよい。プロピレン系ポリマーは、プロピレン／α−オレフィンコポリマーを含む。
【発明を実施するための形態】
【００２４】
本開示は、ポートを提供する。一実施形態において、ポートが提供され、ポートは、（ｉ）任意の上部と、（ｉｉ）基部と、を含む。チャネルは、任意の上部及び流動性材料の通過のための基部を通って延在する。ポートは、（ｉｉｉ）チャネルを通って延在する隔膜をさらに含む。隔膜は、エチレン／α−オレフィンマルチブロックコポリマーからなる。
【００２５】
１．ポート
一実施形態において、ポートは、図１〜３に示されるように提供される。本明細書で使用される場合、「ポート」は、容器内容物（典型的に、流体）へのアクセスを与える容器の硬質環状構成要素である。ポートは、パネルポートまたはエッジポートであり得る。パネルポートは、パネル上の容器に取り付けられ、しばしば、中央に配置される。パネルポートは、パネルの面から垂直に延在する。エッジポートは、容器の周辺継ぎ目に沿って２つのパネルの間に取り付けられ、パネルと平行に延在する。ポートは、アクセスポートであり得る。ポートは、注入ポートであり得る。
【００２６】
ポートは、硬質容器（瓶、バイヤル、アンプル）、または可撓性容器（可撓性ポリマー薄膜から作製された密封プラスチックバッグまたはパウチ）で使用され得る。ポートは、任意の上部及び基部を有する。一実施形態において、ポート１１は、任意の上部１２（図２）及び基部１４を含む。別の実施形態において、ポート１０は、基部１４を有し、上部がない（図１）。ポート（ポート１０及び／またはポート１１）は、１つ以上（すなわち、ブレンド）のポリマー材料からなる。好適なポリマー材料の非限定的な例は、エチレン系ポリマー、プロピレン系ポリマー、及びこれらの組み合わせを含む。基部１４は、対向する可撓性膜の間に定置されるように構造化され、下に詳述に論じられるように、可撓性容器を形成するために密封される。
【００２７】
一実施形態において、上部１２（存在する場合）は、エチレン／α−オレフィンマルチブロックコポリマー、他のポリマー、またはこれらのブレンドから作製され得る。任意の上部１２（存在する場合）は、別の構成要素をポートに固定するために、スレッド１６または他の構造を含み得る。上部１２に接続可能な構成要素の非限定的な例は、チューブコネクタ、クロージャ、ルアー取付具、ルアーアダプタ、チューブ間コネクタ（ねじ式、摩擦嵌合、雄／雌）を含む。
【００２８】
基部１４は、一対の対向する側壁を含む。（ポートを底面図から見た場合の）側壁によって形成される好適な形状の非限定的な例は、円、楕円、多角形、及び正多角形（三角形、正方形、五角形、六角形、七角形、八角形等）を含む。
【００２９】
チャネル１８は、上部１２（存在する場合）及び基部１４を通って延在する。隔膜１９は、チャネル１８にわたって延在する。隔膜１９は、チャネル１８の長さに沿ってどこにでも位置され得る。チャネル１８は、流動性材料が、ポート１０、１１を通過するのを可能にするか、またはそうでなければ、隔膜１９が穿孔される場合に、ポート１０、１１を通って流れるのを可能にする。
【００３０】
一実施形態において、ポート１１（図２）は、上部１２に位置する隔膜１９を含む。あるいは、ポート１１は、基部１４に位置する隔膜１９を有し得る。
【００３１】
隔膜１９は、ポートを通る容器の内容物の流出を防ぐ。隔膜１９は、ポートを有する気密シールを提供する。基部１４が密封容器に密閉される場合、隔膜１９は、容器からの内容物の流出を防ぐ。隔膜１９は、例えば、貫通部材等の鋭利な物体によって穿孔されるまで、容器用の気密シールを提供する。
【００３２】
隔膜１９の形状は、平面、凸面、または凹面であり得る。隔膜１９は、０．１ｍｍ、または０．２ｍｍ、または０．３ｍｍ、または０．４ｍｍ、または０．５ｍｍ〜０．６ｍｍ、または０．７ｍｍ、または０．８ｍｍ、または０．９ｍｍ、または１．０ｍｍ未満、または１．０ｍｍ、または１．５ｍｍ、または２．０ｍｍ〜２．５ｍｍ、または３．０ｍｍ、または３．５ｍｍ、または４．０ｍｍ、または４．５ｍｍ、または５．０ｍｍの厚みを有する。
【００３３】
隔膜１９は、エチレン／α−オレフィンマルチブロックコポリマーからなる弾性膜であるか、またはそうでなければ、エチレン／α−オレフィンマルチブロックコポリマーから形成される。
【００３４】
「エチレン／α−オレフィンマルチブロックコポリマー」は、エチレン及び１つ以上の共重合可能なα−オレフィンコモノマーを重合形態で含み、化学的または物理的特性が異なる２つ以上の重合モノマー単位の複数のブロックまたはセグメントを特徴とする、コポリマーである。「エチレン／α−オレフィンマルチブロックコポリマー」という用語は、２つのブロック（ジブロック）及び２つを超えるブロック（マルチブロック）を有するブロックコポリマーを含む。「インターポリマー」及び「コポリマー」という用語は、本明細書において同義に使用される。コポリマーにおいて「エチレン」または「コモノマー」の量を指す場合、これは、それらの重合単位を意味することが理解されよう。いくつかの実施形態において、エチレン／α−オレフィンマルチブロックコポリマーは、式：
（ＡＢ）ｎ
によって表され得る。
【００３５】
ｎが少なくとも１、好ましくは１より大きい整数、例えば、２、３、４、５、１０、１５、２０、３０、４０、５０、６０、７０、８０、９０、１００、またはそれ以上である場合、「Ａ」は、ハードブロックまたはセグメントを表し、「Ｂ」は、ソフトブロックまたはセグメントを表す。好ましくは、Ａ及びＢは、実質的に分岐状または実質的に星状の様式とは対照的に、実質的に線状の様式、または直鎖様式で結合するか、または共有結合している。他の実施形態において、ＡブロックまたはＢブロックは、ポリマー鎖に沿ってランダムに分布している。言い換えれば、ブロックコポリマーは、通常、構造：
ＡＡＡ−ＡＡ−ＢＢＢ−ＢＢ
を有していない。
【００３６】
さらに他の実施形態において、ブロックコポリマーは、異なるコモノマー（複数可）を含む、第３の種類のブロックを通常有していない。さらに他の実施形態において、ブロックＡ及びブロックＢの各々は、ブロック内に実質的にランダムに分布したモノマーまたはコモノマーを有する。言い換えれば、ブロックＡもブロックＢも、異なる組成物の２つ以上のサブセグメント（またはサブブロック）、例えば、残りのブロックと実質的に異なる組成物を有するチップセグメントを含まない。
【００３７】
好ましくは、エチレンは、ブロックコポリマー全体の過半のモル分率を含み、すなわち、エチレンは、ポリマー全体の少なくとも５０モルパーセントを含む。より好ましくは、エチレンは、少なくとも６０モルパーセント、少なくとも７０モルパーセント、または少なくとも８０モルパーセントを含み、ポリマー全体の残りの部分の大半が、好ましくは、３個以上の炭素原子、または４個以上の炭素原子を持つα−オレフィンである、少なくとも１つの他のコモノマーを含む。いくつかの実施形態において、エチレン／α−オレフィンマルチブロックコポリマーは、５０モル％〜９０モル％のエチレン、または６０モル％〜８５モル％のエチレン、または６５モル％〜８０モル％のエチレンを含み得る。多くのエチレン／オクテンマルチブロックコポリマーについては、組成物は、ポリマー全体の８０モルパーセントよりも大きいエチレン含量と、ポリマー全体の１０〜１５、または１５〜２０モルパーセントのオクテン含量と、を含む。
【００３８】
エチレン／α−オレフィンマルチブロックコポリマーは、様々な量の「ハード」セグメント及び「ソフト」セグメントを含む。「ハード」セグメントは、エチレンが、ポリマーの重量に基づいて、９０重量パーセント超、または９５重量パーセント、または９５重量パーセント超、または９８重量パーセント、最大１００重量パーセントの量で存在する、重合単位のブロックである。言い換えれば、ハードセグメント中のコモノマー含量（エチレン以外のモノマーの含量）は、ポリマーの重量に基づいて、１０重量パーセント未満、または５重量パーセント、または５重量パーセント未満、または２重量パーセント未満であり、限りなくゼロに近くなり得る。いくつかの実施形態において、ハードセグメントは、エチレンに由来する単位をすべてまたは実質的にすべて含む。「ソフト」セグメントは、コモノマー含量（エチレン以外のモノマーの含量）がポリマーの重量に基づいて５重量パーセント超、８重量パーセント超、１０重量パーセント超、または１５重量パーセント超である、重合単位のブロックである。いくつかの実施形態において、ソフトセグメント中のコモノマー含量は、２０重量パーセント超、２５重量パーセント超、３０重量パーセント超、３５重量パーセント超、４０重量パーセント超、４５重量パーセント超、５０重量パーセント超、または６０重量パーセント超であり得、最大１００重量パーセントであり得る。
【００３９】
ソフトセグメントは、エチレン／α−オレフィンマルチブロックコポリマーの総重量の１重量パーセント〜９９重量パーセント、またはエチレン／α−オレフィンマルチブロックコポリマーの総重量の５重量パーセント〜９５重量パーセント、１０重量パーセント〜９０重量パーセント、１５重量パーセント〜８５重量パーセント、２０重量パーセント〜８０重量パーセント、２５重量パーセント〜７５重量パーセント、３０重量パーセント〜７０重量パーセント、３５重量パーセント〜６５重量パーセント、４０重量パーセント〜６０重量パーセント、または４５重量パーセント〜５５重量パーセントでエチレン／α−オレフィンマルチブロックコポリマー中に存在し得る。逆に、ハードセグメントは、同様の範囲で存在し得る。ソフトセグメントの重量パーセンテージ及びハードセグメントの重量パーセンテージは、ＤＳＣまたはＮＭＲから得られるデータに基づいて計算することができる。このような方法及び計算は、例えば、Ｃｏｌｉｎ  Ｌ．Ｐ．Ｓｈａｎ、Ｌｏｎｎｉｅ  Ｈａｚｌｉｔｔらの名で２００６年３月１５日に出願され、Ｄｏｗ  Ｇｌｏｂａｌ  Ｔｅｃｈｎｏｌｏｇｉｅｓ  Ｉｎｃ．に割り当てられた「Ｅｔｈｙｌｅｎｅ／α−Ｏｌｅｆｉｎ  Ｂｌｏｃｋ  Ｉｎｔｅｒ−ｐｏｌｙｍｅｒｓ」という表題の米国特許第７，６０８，６６８号に開示されており、その開示が参照によりその全体が本明細書に組み込まれる。具体的には、ハードセグメント及びソフトセグメント重量パーセンテージ及びコモノマー含量は、ＵＳ７，６０８，６６８の第５７項〜第６３項に記載されるように決定され得る。
【００４０】
エチレン／α−オレフィンマルチブロックコポリマーは、好ましくは線状に結合している（または共有結合された）２つ以上の化学的に異なる領域またはセグメント（「ブロック」と称される）を含むポリマー、すなわち重合したエチレン官能基に対してペンダント状またはグラフト状ではなく、末端同士で結合している化学的に区別される単位を含むポリマーである。一実施形態において、ブロックは、組み込まれたコモノマーの量もしくは種類、密度、結晶化度、このような組成のポリマーに起因する微結晶サイズ、立体規則性（アイソタクチックもしくはシンジオタクチック）の種類もしくは程度、部位規則性または部位不規則性、分岐（長鎖分岐もしくは超分岐を含む）の量、均一性または任意の他の化学的特性もしくは物理的特性で異なる。連続モノマー添加、流動触媒、またはアニオン重合技術により製造されるインターポリマーを含む先行技術のブロックインターポリマーと比較して、本発明のエチレン／α−オレフィンマルチブロックコポリマーは、一実施形態において、その調製で用いられる複数の触媒と組み合わせたシャトリング剤（複数可）の効果により、両方のポリマー多分散度（ＰＤＩ、Ｍｗ／Ｍｎ、またはＭＷＤ）、多分散性ブロック長分布及び／または多分散性ブロック数分布の独特の分布を特徴とする。
【００４１】
一実施形態において、エチレン／α−オレフィンマルチブロックコポリマーは、連続プロセスで製造され、１．７〜３．５、または１．８〜３、または１．８〜２．５、または１．８〜２．２の多分散指数（Ｍｗ／Ｍｎ）を有する。バッチプロセスまたはセミバッチプロセスで製造されたとき、エチレン／α−オレフィンマルチブロックコポリマーは、１．０〜３．５、または１．３〜３、または１．４〜２．５、または１．４〜２のＭｗ／Ｍｎを有する。
【００４２】
加えて、エチレン／α−オレフィンマルチブロックコポリマーは、ポアソン分布よりもシュルツフローリー分布に適したＰＤＩ（またはＭｗ／Ｍｎ）を有する。本発明のエチレン／α−オレフィンマルチブロックコポリマーは、多分散性ブロック分布及びブロックサイズの多分散性分布の両方を有する。これにより、改善され、かつ区別可能な物理的特性を有するポリマー生成物の形成をもたらす。多分散性ブロック分布の理論的利点は、Ｐｏｔｅｍｋｉｎ，Ｐｈｙｓｉｃａｌ  Ｒｅｖｉｅｗ  Ｅ（１９９８）５７（６），ｐｐ．６９０２−６９１２、及びＤｏｂｒｙｎｉｎ，Ｊ．Ｃｈｅｍ．Ｐｈｖｓ．（１９９７）１０７（２１），ｐｐ  ９２３４−９２３８ですでにモデル化され、考察されている。
【００４３】
一実施形態において、本発明のエチレン／α−オレフィンマルチブロックコポリマーは、ブロック長の最確分布を有する。
【００４４】
さらなる実施形態において、本開示のエチレン／α−オレフィンマルチブロックコポリマー、特に連続的な溶液重合反応器中で作製されたものは、ブロック長の最確分布を有する。本開示の一実施形態において、エチレンマルチブロックインターポリマーは、以下を有するものとして定義される。
（Ａ）約１．７〜約３．５のＭｗ／Ｍｎ、少なくとも１つの融点Ｔｍ（摂氏度）及び密度ｄ（グラム／立方センチメートル）を有し、Ｔｍ及びｄの数値が、次の関係：
Ｔｍ＞−２００２．９＋４５３８．５（ｄ）−２４２２．２（ｄ）２
に対応し、かつ／または
（Ｂ）約１．７〜約３．５のＭｗ／Ｍｎであり、Ｊ／ｇでの融解熱ΔＨ、及び最高ＤＳＣピークと最高結晶化分析分別（「ＣＲＹＳＴＡＦ」）ピークとの間の温度差として定義される摂氏温度でのデルタ量ΔＴを特徴とし、ΔＴ及びΔＨの数値が、次の関係：
ゼロより大きく１３０Ｊ／ｇまでのΔＨに関してはΔＴ＞−０．１２９９ΔＨ）＋６２．８１、
１３０Ｊ／ｇ超のΔＨに関してはΔＴ≧４８℃を有し、
ＣＲＹＳＴＡＦピークが、累積ポリマーの少なくとも５パーセントを用いて決定され、ポリマーの５パーセント未満が特定可能なＣＲＹＳＴＡＦピークを有する場合、ＣＲＹＳＴＡＦ温度が３０℃であり、かつ／または
（Ｃ）エチレン／α−オレフィンインターポリマーの圧縮成形膜を用いて測定される、歪み率３００パーセント及び１サイクルでパーセントでの弾性回復率Ｒｅであり、かつグラム／立方センチメートルで密度ｄを有し、エチレン／α−オレフィンインターポリマーが架橋相を実質的に含まない場合、Ｒｅ及びｄの数値が、以下の関係：
Ｒｅ＞１４８１−１６２９（ｄ）
を満たし、かつ／または
（Ｄ）ＴＲＥＦを用いて分画した際、４０℃〜１３０℃の間で溶出する分子量分画であって、該分画が、同じ温度間で溶出する比較可能なランダムエチレンインターポリマー分画のモルコモノマー含量よりも少なくとも５パーセント高いモルコモノマー含量を有することを特徴とする分子量分画を有し、当該比較可能なランダムエチレンインターポリマーが同じコモノマー（複数可）を有し、エチレン／αオレフィンインターポリマーのメルトインデックス、密度、及びモルコモノマー含量の１０パーセント以内でメルトインデックス、密度、及びモルコモノマー含量（ポリマー全体に基づいて）を有し、かつ／または
（Ｅ）２５℃での貯蔵弾性率Ｇ’（２５℃）及び１００℃での貯蔵弾性率Ｇ’（１００℃）を有し、Ｇ’（２５℃）とＧ’（１００℃）との比が、約１：１〜約９：１である。
【００４５】
エチレン／α−オレフィンマルチブロックコポリマーはまた、以下も有し得る：
（Ｆ）ＴＲＥＦを用いて分画した際、４０℃〜１３０℃の間で溶出する分子量分画であって、該分画が、少なくとも０．５及び約１までのブロック指数、及び約１．３よりも大きい分子量分布Ｍｗ／Ｍｎを有することを特徴とする分子量分画、ならびに／または
（Ｇ）ゼロより大きく、約１．０までの平均ブロック指数、及び約１．３よりも大きい分子量分布Ｍｗ／Ｍｎ。
【００４６】
本発明のエチレン／α−オレフィンマルチブロックコポリマーの調製での使用に好適なモノマーは、エチレン、及びエチレン以外の１つ以上の付加重合性モノマーを含む。好適なコモノマーの例としては、３〜３０個の炭素原子、または３〜２０個の炭素原子、または４〜１２個の炭素原子、または４〜８個の炭素原子の直鎖または分岐鎖α−オレフィン、例えば、プロピレン、１−ブテン、１−ペンテン、３−メチル−１−ブテン、１−ヘキセン、４−メチル−１−ペンテン、３−メチル−１−ペンテン、１−オクテン、１−デセン、１−ドデセン、１−テトラデセン、１−ヘキサデセン、１−オクタデセン、及び１−エイコサン；３〜３０個または４〜２０個の炭素原子のシクロ−オレフィン、例えば、シクロペンテン、シクロヘプテン、ノルボルネン、５−メチル−２−ノルボルネン、テトラシクロドデセン、及び２−メチル−１，４，５，８−ジメタノ−１，２，３，４，４ａ，５，８，８ａ−オクタヒドロナフタレン；ジ−及びポリオレフィン、例えば、ブタジエン、イソプレン、４−メチル−１，３−ペンタジエン、１，３−ペンタジエン、１，４−ペンタジエン、１，５−ヘキサジエン、１，４−ヘキサジエン、１，３−ヘキサジエン、１，３−オクタジエン、１，４−オクタジエン、１，５−オクタジエン、１，６−オクタジエン、１，７−オクタジエン、エチリデンノルボルネン、ビニルノルボルネン、ジシクロペンタジエン、７−メチル−１，６−オクタジエン、４−エチリデン−８−メチル−１，７−ノナジエン、及び５，９−ジメチル−１，４，８−デカトリエン；ならびに３−フェニルプロペン、４−フェニルプロペン、１，２−ジフルオロエチレン、テトラフルオロエチレン、及び３，３，３−トリフルオロ−１−プロペンが挙げられる。
【００４７】
一実施形態において、コモノマーは、ブテン、ヘキセン、及びオクテンから選択される。
【００４８】
エチレン／α−オレフィンマルチブロックコポリマーは、米国特許第７，８５８，７０６号（参照により本明細書に組み込まれる）等に記載される、鎖シャトリングプロセスを介して製造され得る。具体的には、好適な鎖シャトリング在及び関連情報は、１６段落３９行から１９段落４４行に記載されている。好適な触媒は、１９段落４５行から４６段落１９行に記載されており、好適な共触媒は、４６段落２０行から５１段落２８行に記載されている。このプロセスは、文献を通して記載されているが、特に、５１段落２９行から５４段落５６行に記載されている。プロセスはまた、例えば、米国特許第７，６０８，６６８号、同第７，８９３，１６６号、同第７，９４７，７９３号にも記載されている。
【００４９】
一実施形態において、エチレン／α−オレフィンマルチブロックコポリマーは、ハードセグメント及びソフトセグメントを有し、以下を有すると定義される。
【００５０】
１．７〜３．５のＭｗ／Ｍｎ、少なくとも１つの融点Ｔｍ（摂氏度）及び密度ｄ（グラム／立方センチメートル）を有し、Ｔｍ及びｄの数値が、次の関係：
Ｔｍ＜−２００２．９＋４５３８．５（ｄ）−２４２２．２（ｄ）２に対応し、
式中、ｄは、０．８６ｇ／ｃｃ、または０．８７ｇ／ｃｃ、または０．８８ｇ／ｃｃ〜０．８９ｇ／ｃｃであり、
かつ
Ｔｍは、８０℃、または８５℃、または９０℃〜９５℃、または９９℃、または１００℃、または１０５℃〜１１０℃、または１１５℃、または１２０℃、または１２５℃である。
【００５１】
一実施形態において、エチレン／α−オレフィンマルチブロックコポリマーは、エチレン／オクテンマルチブロックコポリマーであり、以下の特性（ｉ）〜（ｉｘ）のうちの１つ、それらのいくつか、それらの任意の組み合わせ、またはすべてを有する：
（ｉ）８０℃、または８５℃、または９０℃〜９５℃、または９９℃、または１００℃、または１０５℃〜１１０℃、または１１５℃、または１２０℃、または１２５℃の溶融温度（Ｔｍ）；
（ｉｉ）０．８６ｇ／ｃｃ、または０．８７ｇ／ｃｃ、または０．８８ｇ／ｃｃ〜０．８９ｇ／ｃｃの密度；
（ｉｉｉ）５０〜８５重量％のソフトセグメント及び４０〜１５重量％のハードセグメント；
（ｉｖ）ソフトセグメント中の１０モル％、または１３モル％、または１４モル％、または１５モル％〜１６モル％、または１７モル％、または１８モル％、または１９モル％、または２０モル％のオクテン；
（ｖ）ハードセグメント中の０．５モル％、または１．０モル％、または２．０モル％、または３．０モル％〜４．０モル％、または５モル％、または６モル％、または７モル％、または９モル％のオクテン；
（ｖｉ）１ｇ／１０分、または２ｇ／１０分、または５ｇ／１０分、または７ｇ／１０分〜１０ｇ／１０分、または１５ｇ／１０分、または２０ｇ／１０分、または２５ｇ／１０分、または３０ｇ／１０分のメルトインデックス（ＭＩ）；
（ｖｉｉ）６５、または７０、または７１、または７２〜７３、または７４、または７５、または７７、または７９、または８０のショアＡ硬度；
（ｖｉｉｉ）ＡＳＴＭ  Ｄ１７０８に従って測定される、２１℃での３００％分−１変形速度で５０％、または５３％、または６０％〜７０％、または８０％、または９０％、または９５％、または９９％、または１００％の弾性回復（Ｒｅ）；ならびに
（ｉｘ）多分散性ブロック分布及びブロックサイズの多分散性分布。
【００５２】
一実施形態において、エチレン／α−オレフィンマルチブロックコポリマーは、エチレン／オクテンマルチブロックコポリマーである。
【００５３】
本発明のエチレン／α−オレフィンマルチブロックコポリマーは、本明細書に開示される２つ以上の実施形態を含み得る。
【００５４】
エチレン／α−オレフィンマルチブロックコポリマーは、たった１つの構成要素であり得るか、または他のオレフィン系ポリマーとブレンドされ得る。ブレンド構成要素として好適なオレフィン系ポリマーの非限定的な例は、プロピレン系ポリマー、ＬＤＰＥ、ＬＬＤＰＥ、ＨＤＰＥ、及びこれらの組み合わせを含む。
【００５５】
一実施形態において、エチレン／オクテンマルチブロックコポリマーは、０．８６６ｇ／ｃｃの密度を有し、７０％、または８０％〜９０％、または９５％、または９９％、または１００％の弾性回復Ｒｅを有する。
【００５６】
一実施形態において、エチレン／オクテンマルチブロックコポリマーは、０．８７７ｇ／ｃｃの密度を有し、５３％、または６０％〜７０％、または７５％、または８０％、または８３％の弾性回復Ｒｅを有する。
【００５７】
一実施形態において、エチレン／オクテンマルチブロックコポリマーは、商標名ＩＮＦＵＳＥ（商標）下で販売され、Ｔｈｅ  Ｄｏｗ  Ｃｈｅｍｉｃａｌ  Ｃｏｍｐａｎｙ（Ｍｉｄｌａｎｄ，Ｍｉｃｈｉｇａｎ，ＵＳＡ）から入手可能である。さらなる実施形態において、エチレン／オクテンマルチブロックコポリマーは、ＩＮＦＵＳＥ（商標）９８１７である。
【００５８】
一実施形態において、エチレン／オクテンマルチブロックコポリマーは、ＩＮＦＵＳＥ（商標）９５００である。
【００５９】
一実施形態において、エチレン／オクテンマルチブロックコポリマーは、ＩＮＦＵＳＥ（商標）９５０７である。
【００６０】
一実施形態において、エチレン／オクテンマルチブロックコポリマーは、ＩＮＦＵＳＥ（商標）９８０７である。
【００６１】
一実施形態において、上部１２（存在する場合）、基部１４、及び隔膜１９は、エチレン／α−オレフィンマルチブロックコポリマーからなる一体的な構成要素を形成する。さらなる一実施形態において、上部１２（存在する場合）、基部１４、及び隔膜１９の一体的な構成要素は、単一のエチレン／α−オレフィンマルチブロックコポリマーからなる１つの単一部分品である。
【００６２】
一実施形態において、基部１４は、図３に示される、カヌー形状（ポートが底面図から見られる場合）を定義する対向する側壁２０、２２を含む。側壁２０、２２は、チャネル１８の反対側周辺に延在し、結合して、両端２４、２６を形成する。ポート１０（及び／またはポート１１）の基部１４が、２つの対向する可撓性膜間に密封される場合、側壁２０、２２の形状、及び端２４、２６の形状は、基部１４の対向する可撓性膜から直径中央２８への段階的移行を可能にする。
【００６３】
一実施形態において、少なくとも１つのシーリングリブ３０（以下、「シーリングリブ（複数可）」）は、側壁２０、２２に沿って延在する。シーリングリブ（複数可）３０は、エチレン／α−オレフィンマルチブロックコポリマーを含む。
【００６４】
一実施形態において、シーリングリブ（複数可）の断面形状は、半円形、台形、半楕円形、多角形、及び長方形から選択される。
【００６５】
一実施形態において、複数のシーリングリブ３０は、図１〜３に示される、側壁２０、２２の周囲に延在する。各シーリングリブ３０は、エチレン／α−オレフィンマルチブロックコポリマーを含む。
【００６６】
一実施形態において、基部１４は、エチレン／α−オレフィンマルチブロックコポリマーを含有するか、またはそうでなければ、エチレン／α−オレフィンマルチブロックコポリマーから形成される。基部１４のためのエチレン／α−オレフィンマルチブロックコポリマーは、シーリングリブ（複数可）のためのエチレン／α−オレフィンマルチブロックコポリマーと同じ、またはそれとは異なり得る。
【００６７】
一実施形態において、基部は、シーリングリブ（複数可）に一体的である。基部及びシーリングリブ（複数可）は、同じエチレン／α−オレフィンマルチブロックコポリマーからなる。さらなる一実施形態において、基部及びシーリングリブは、単一のエチレン／α−オレフィンマルチブロックコポリマーのみからなる。
【００６８】
一実施形態において、ポート１０は、図１〜３に示される、一体的な構成要素である。ポート１０（上部のない）に関する以下の開示が、ポート１１（上部１２を含む）に同等に適用することが理解されよう。ポート１０全体は、（完全にまたは部分的に）エチレン／α−オレフィンマルチブロックコポリマーから形成される。任意の上部１２（存在する場合）、基部１４、隔膜１９、及びシーリングリブ（複数可）３０中のエチレン／α−オレフィンマルチブロックコポリマーは、同じであっても、異なっていてもよい。さらなる一実施形態において、任意の上部１２（存在する場合）、基部１４、隔膜１９、及びシーリングリブ（複数可）３０は、それぞれ、同じエチレン／α−オレフィンマルチブロックコポリマーからなる。さらにさらなる一実施形態において、任意の上部１２（存在する場合）、基部１４、隔膜１９、及びシーリングリブ（複数可）３０は、それぞれ、単一のエチレン／α−オレフィンマルチブロックコポリマーである同じエチレン／α−オレフィンマルチブロックコポリマーのみからなる。
【００６９】
一実施形態において、ポート１０は、一体的な構成要素であり、基部１４、隔膜１９、及びシールリブ（複数可）３０は、それぞれ、単一のエチレン／α−オレフィンマルチブロックコポリマーのみからなる。
【００７０】
一実施形態において、ポート１１は、一体的な構成要素であり、上部１２、基部１４、隔膜１９、及びシーリングリブ（複数可）３０は、それぞれ、単一のエチレン／α−オレフィンマルチブロックコポリマーのみからなる。
【００７１】
一実施形態において、各々の側壁２０、２２は、０．２ｍｍ、または０．４ｍｍ、または０．６ｍｍ、または０．８ｍｍ、または１．０ｍｍ、または１．５ｍｍ〜２．０ｍｍ、または２．５ｍｍ、または３．０ｍｍの壁厚みＡ（図３）を有し、各シーリングリブ３０は、厚みＡの１％または１０％、または２５％、または５０％、または７５％〜１００％、または１１０％、または１２５％、または１５０％、または１７５％、または２００％である厚み（またはリブ高さ）を有する。
【００７２】
２．オーバーモールド構成要素
一実施形態において、ポート５０は、図４〜６に示されるように提供される。ポート５０は、硬質構成要素５１及びオーバーモールド構成要素５３を含む。硬質構成要素５１は、任意の上部５２を含み得、上部５２（存在する場合）は基部５４に一体的である。任意の上部５２（存在する場合）及び基部５４は、硬質ポリマー材料からなるか、またはそうでなければ、それから形成される。硬質ポリマー材料に好適な材料の非限定的な例は、プロピレン系ポリマー、エチレン系ポリマー、及びこれらの組み合わせを含む。
【００７３】
一実施形態において、硬質構成要素５１は、高密度ポリエチレン（ＨＤＰＥ）、プロピレンホモポリマー、プロピレン／エチレンコポリマー（例えば、商標名ＶＥＲＳＩＦＹ下で販売）、プロピレン衝突コポリマー、及びこれらの組み合わせから選択されるポリマー材料からなるか、またはそうでなければ、それらから形成される。
【００７４】
硬質構成要素５１はまた、チャネル５８も含む。側壁６０、６２は、チャネル５８の反対側周辺に延在し、結合して、両端６４、６６を形成する。底面図から、側壁６０及び６２は、図６に示される、カヌー形状を形成する。基部５４の直径中央６８は、チャネル５８にある。
【００７５】
ポート５０は、オーバーモールド構成要素５３を含む。「オーバーモールド」または「オーバーモールド構成要素」という用語は、２つ以上の材料を組み合わせて、単一の構成要素を製造する、成形プロセスによって形成される構成要素を指す。オーバーモールドプロセスは、典型的には、他のポリマー材料をオーバーモールドすることは可能であるが、エラストマー材料で硬質ポリマー材料と結合する。オーバーモールド構成要素は、硬質の熱可塑性基板のモールディングから開始する。次いで、熱可塑性エラストマー（ＴＰＥ）は、硬質の熱可塑性基板上に造形され（すなわち、「オーバーモールドされ」）、それによって、ＴＰＥを硬質の熱可塑性基板と結合する。
【００７６】
オーバーモールドのための好適なプロセスの非限定的な例は、挿入モールド及びマルチショット成形を含む。インサートモールディングは、２段階プロセスである。第１に、硬質基板が、造形される。次いで、それを、別の射出成形機でモールドキャビティ内に定置し、ＴＰＥが、基材上で直接射出される。対照的に、マルチショットモールディングは、単一の操作で複数の材料を射出する射出モールディングプレスで行われる。これにより、基板のモールディング直後にＴＰＥをオーバーモールディングすることができる。
【００７７】
一実施形態において、１つ以上のエチレン／α−オレフィンマルチブロックコポリマー（複数可）は、硬質構成要素５１上にオーバーモールディングされる。硬質構成要素５１は、（オリフィス（複数可）または穴等）の溶融エチレン／α−オレフィンマルチブロックコポリマーを受容するように設定される。オーバーモールディングプロセスは、溶融エチレン／α−オレフィンマルチブロックコポリマーを硬質構成要素５１に射出するか、またはそうでなければ、導入して、隔膜５９を生成する。オーバーモールドされた隔膜５９は、硬質構成要素５１に接着するか、またはそうでなければ、接合する。一旦射出すると、オーバーモールドされた隔膜５９は、固体化し、チャネル５８にわたって延在する。
【００７８】
一実施形態において、オーバーモールディングプロセスは、同様の様式で、エチレン／α−オレフィンマルチブロックコポリマーを基部５４に接着させるか、またはそうでなければ、それを結合する。オーバーモールド５３構成要素は、側壁６０及び６２と結合するシーリングリブ７０を含む。シーリングリブ７０は、基部５４から外側に放射状に延在する。オーバーモールド構成要素５３はまた、シーリングリブ７０に一体的であるウィングレット７２及び７４も含む。ウィングレット７２及び７４は、エチレン／α−オレフィンマルチブロックコポリマーからなり、それぞれの末端６４、６６で基部５４に接着させるか、またはそうでなければ、それと結合する。
【００７９】
一実施形態において、硬質構成要素５１は、エチレン／α−オレフィンマルチブロックコポリマーを含まないか、またはそうでなければ、エチレン／α−オレフィンマルチブロックコポリマーを欠いている。さらなる一実施形態において、オーバーモールド構成要素５３は、エチレン／α−オレフィンマルチブロックコポリマーのみからなる。さらにさらなる一実施形態において、オーバーモールド構成要素５３は、単一のエチレン／α−オレフィンマルチブロックコポリマーのみからなる。
【００８０】
一実施形態において、各々の側壁６０、６２は、０．２ｍｍ、または０．４ｍｍ、または０．６ｍｍ、または０．８ｍｍ、または１．０ｍｍ、または１．５ｍｍ〜２．０ｍｍ、または２．５ｍｍ、または３．０ｍｍの壁厚みＢ（図６）を有し、各シーリングリブ７０は、０．４ｍｍ、または０．６ｍｍ、または０．８ｍｍ、または１．０ｍｍ、または１．２ｍｍ、または１．４ｍｍ、または１．６ｍｍ、または１．８ｍｍ〜２．０ｍｍ、または２．２ｍｍ、または２．４ｍｍ、または２．６ｍｍ、または２．８ｍｍ、または３．０ｍｍの厚み（またはリブ高さ）を有する。
【００８１】
一実施形態において、各々の側壁６０、６２は、０．２ｍｍ、または０．４ｍｍ、または０．６ｍｍ、または０．８ｍｍ、または１．０ｍｍ、または１．５ｍｍ〜２．０ｍｍ、または２．５ｍｍ、または３．０ｍｍの壁厚みＢを有し、各シーリングリブ７０は、厚みＢの１％、または１０％、または２５％、または５０％、または７５％〜１００％、または１１０％、または１２５％、または１５０％、または１７５％、または２００％である厚み（またはリブ高さ）を有する。
【００８２】
一実施形態において、ポートは、（ｉ）ＨＤＰＥ及びプロピレン系ポリマー及びこれらの組み合わせから選択される材料からなる内側部分と、（ｉｉ）エチレン／α−オレフィンマルチブロックコポリマーからなる外側部分と、を有する硬質構成要素を含む。ポートはまた、エチレン／α−オレフィンマルチブロックコポリマーのみからなるオーバーモールド構成要素も含む。
【００８３】
硬質構成要素及びオーバーモールド構成要素を有するポートは、硬質構成要素を通る堅固な支持体、及びオーバーモールド構成要素から改善されたシーリング性能を有利に提供し、膜シーリングプロセス中に故障率を低減させる。
【００８４】
図４〜６は、オーバーモールド構成要素を有し、上部のないポートを示し、オーバーモールド構成要素を有するポートは、上部を含み得ることを理解されよう。言い換えれば、上部を有するポートは、上で論じられるようなオーバーモールド構成要素を有し得ることが理解されよう。
【００８５】
３．可撓性容器
本開示は、可撓性容器を提供する。一実施形態において、可撓性容器は提供され、第１の多層膜及び第２の多層膜を含む。各多層膜は、シール層を含む。多層膜は、シール層が互いに対向するように配置され、第２の多層膜は、第１の多層膜上に重ね合わされる。可撓性容器は、第１の多層膜と第２の多層膜との間に挟持されたポートを含む。ポートは、本明細書において上記に論じられるように、任意のポート（ポート１０、ポート１１、ポート５０、または上部及びオーバーモールド構成要素を有するポート）であり得る。ポートは、（ｉ）任意の上部と、（ｉｉ）基部と、を含む。チャネルは、上部（存在する場合）及び流動性材料の通過のための基部を通って延在する。ポートはまた、（ｉｉｉ）チャネルを通って延在する隔膜も含む。隔膜は、気密シールを有するポートを提供する。隔膜は、エチレン／α−オレフィンマルチブロックコポリマーからなる。ポート基部は、第１の多層膜及び第２の多層膜に密封されている。
【００８６】
本発明の可撓性容器は、第１の多層膜及び第２の多層膜を含む。可撓性容器が、２つ、３つ、４つ、５つ、または６つもしくはそれ以上の多層膜を含み得ることが理解されよう。各多層膜は、可撓性であり、少なくとも２つ、または少なくとも３つの層を有する。可撓性多層膜は、弾力性、可撓性、可塑性、かつ柔軟である。各多層膜用の構造及び組成は、同じであっても、異なってもよい。例えば、２つの対向する多層膜の各々は、各ウェブが特有の構造及び／または特有の組成、仕上げ、または印刷を有する、別個のウェブから作製され得る。あるいは、各多層膜は、同じ構造及び同じ組成であり得る。
【００８７】
一実施形態において、各多層膜は、同じ構造及び同じ組成を有する可撓性多層膜である。
【００８８】
各可撓性多層膜は、（ｉ）共押出多層構造、もしくは（ｉｉ）積層物、または（ｉｉｉ）（ｉ）及び（ｉｉ）の組み合わせであってもよい。一実施形態において、各可撓性多層膜は、少なくとも３つの層：シール層、外部層、及びその間の結合層を有する。結合層は、シール層を外部層に接合する。可撓性多層膜は、シール層と外層との間に配置された１つ以上の任意の内部層を含んでもよい。
【００８９】
一実施形態において、可撓性多層膜は、少なくとも２つ、または３つ、または４つ、または５つ、または６つ、または７つから、８つ、または９つ、または１０、または１１もしくはそれ以上の層を有する共押出膜である。例えば、膜を構築するために使用されるいくつかの方法は、キャスト共押出法またはブロー共押出法、接着積層、押出積層、熱積層、及び蒸着等のコーティングによるものである。これらの方法の組み合わせもまた、可能である。膜層は、ポリマー材料に加えて、包装産業において一般的に使用される、安定剤、スリップ添加剤、粘着防止添加剤、加工助剤、清澄剤、核剤、顔料または着色剤、充填剤及び補強剤等の添加剤を含み得る。好適な感覚受容特性及びまたは光学特性を有する添加剤及びポリマー材料を選択することが特に有用である。
【００９０】
シール層用の好適なポリマー材料の非限定的な例としては、オレフィン系ポリマー（直鎖もしくは分岐鎖の任意のエチレン／Ｃ３−Ｃ１０α−オレフィンコポリマーを含む）、プロピレン系ポリマー（プラストマー及びエラストマー、ランダムプロピレンコポリマー、プロピレンホモポリマー、ならびにプロピレンインパクトコポリマーを含む）、エチレン系ポリマー（プラストマー及びエラストマー、高密度ポリエチレン（「ＨＤＰＥ」）、低密度ポリエチレン（「ＬＤＰＥ」）、直鎖低密度ポリエチレン（「ＬＬＤＰＥ」）、中密度ポリエチレン（「ＭＤＰＥ」）を含む、エチレン−アクリル酸もしくはエチレン−メタクリル酸、及びそれらの亜鉛塩、ナトリウム塩、リチウム塩、カリウム塩、マグネシウム塩とのイオノマー、エチレン酢酸ビニルコポリマー、ならびにこれらのブレンドが挙げられる。
【００９１】
外部層用の好適なポリマー材料の非限定的な例としては、積層用の二軸または単軸配向膜及び共押出膜を作製するのに使用されるものが挙げられる。いくつかの非限定的なポリマー材料の例は、二軸配向ポリエチレンテレフタレート（ＯＰＥＴ）、単軸配向ナイロン（ＭＯＮ）、二軸配向ナイロン（ＢＯＮ）、及び二軸配向ポリプロピレン（ＢＯＰＰ）である。構造的利益のための膜層の構築において有用な他のポリマー材料は、ポリプロピレン（プロピレンホモポリマー、ランダムプロピレンコポリマー、プロピレンインパクトコポリマー、熱可塑性ポリプロピレン（ＴＰＯ）等、プロピレン系プラストマー（例えば、ＶＥＲＳＩＦＹ（商標）またはＶＩＳＴＡＭＡＸ（商標）））、ポリアミド（ナイロン６、ナイロン６，６、ナイロン６，６６、ナイロン６，１２、ナイロン１２等）、ポリエチレンノルボルネン、環状オレフィンコポリマー、ポリアクリロニトリル、ポリエステル、コポリエステル（ＰＥＴＧ等）、セルロースエステル、ポリエチレン及びエチレンのコポリマー（例えば、ＤＯＷＬＥＸ（商標）等のエチレンオクテンコポリマーに基づいたＨＤＰＥまたはＬＬＤＰＥ、これらのブレンド、ならびにこれらの複層の組み合わせである。
【００９２】
結合層用の好適なポリマー材料の非限定的な例としては、エチレンビニルアクリレート（「ＥＶＡ」）等の官能化エチレン系ポリマー、任意のポリエチレン、エチレンコポリマー、例えばＥＬＩＴＥ（商標）の強化ポリエチレン（ＴＤＣＣ）、もしくはポリプロピレン等のポリオレフィンにグラフトされた無水マレイン酸を有するポリマー、及びエチレンメチルアクリレート（「ＥＭＡ」）等のエチレンアクリレートコポリマー、グリシジル含有エチレンコポリマー；両方ともＴｈｅ  Ｄｏｗ  Ｃｈｅｍｉｃａｌ  Ｃｏｍｐａｎｙから入手可能なＩＮＴＵＮＥ（商標）（ＰＰ−ＯＢＣ）及びＩＮＦＵＳＥ（商標）（ＰＥ−ＯＢＣ）等のプロピレン及びエチレン系オレフィンブロックコポリマー（ＯＢＣ）；ならびにこれらのブレンドが挙げられる。
【００９３】
可撓性多層膜は、構造的一体性に寄与し得るか、または特定の特性を提供し得る追加の層を含んでもよい。追加の層は、直接的手段によって、または隣接するポリマー層に対する適切な結合層を使用することによって追加されてもよい。剛性または乳白度等の追加の機械的／光学的性能を提供し得るポリマー、及び気体バリア特性または化学物質耐性を提供し得るポリマーが、この構造に追加され得る。
【００９４】
任意のバリア層用の好適な材料の非限定的な例としては、塩化ビニリデンと、メチルアクリレート、メチルメタクリレート、または塩化ビニルとのコポリマー（例えば、Ｔｈｅ  Ｄｏｗ  Ｃｈｅｍｉｃａｌ  Ｃｏｍｐａｎｙから入手可能なＳＡＲＡＮ（商標）樹脂）、ビニルエチレンビニルアルコール（ＥＶＯＨ）、金属箔（アルミニウム箔等）が挙げられる。代替的に、積層物多層膜において使用されるとき、ＢＯＮ、ＯＰＥＴ、またはＯＰＰ等の膜上の蒸着アルミニウムまたは酸化ケイ素等の修正ポリマー膜が、バリア特性を得るために使用され得る。
【００９５】
一実施形態において、可撓性多層膜は、ＬＬＤＰＥ（商標名ＤＯＷＬＥＸ（商標）（Ｔｈｅ  Ｄｏｗ  Ｃｈｅｍｉｃａｌ  Ｃｏｍｐａｎｙ）で販売）、シングルサイトＬＬＤＰＥ（ｍ−ＬＬＤＰＥ）または商標名ＡＦＦＩＮＩＴＹ（商標）またはＥＬＩＴＥ（商標）（Ｔｈｅ  Ｄｏｗ  Ｃｈｅｍｉｃａｌ  Ｃｏｍｐａｎｙ）で販売されているポリマーを含む、実質的に直鎖もしくは直鎖のオレフィンポリマーまたはエラストマー、例えば、エチレンビニルアクリレート（ＥＶＡ）、エチレンメチルアクリレート（ＥＭＡ）、ＶＥＲＳＩＦＹ（商標）（Ｔｈｅ  Ｄｏｗ  Ｃｈｅｍｉｃａｌ  Ｃｏｍｐａｎｙ）等のプロピレン系プラストマーまたはエラストマー、グラフトされたオレフィン系ポリマー（ＭＡＨ−グラフトされた）、及びこれらのブレンドから選択されるシール層を含む。任意の結合層は、エチレン系オレフィンブロックコポリマーＰＥ−ＯＢＣ（ＩＮＦＵＳＥ（商標）として販売）またはプロピレン系オレフィンブロックコポリマーＰＰ−ＯＢＣ（ＩＮＴＵＮＥ（商標）として販売）のいずれかから選択される。外部層は、２５℃〜３０℃、または４０℃、またはシール層におけるポリマーの融点よりも高い融点Ｔｍを有する５０重量％超の樹脂（複数可）を含み、外部層ポリマーは、ＡＦＦＩＮＩＴＹ（商標）プラストマー、ＬＬＤＰＥ（ＤＯＷＬＥＸ（商標））、ＶＥＲＳＩＦＹ（商標）ＰＢＰまたはＶＩＳＴＡＭＡＸ、ＥＬＩＴＥ（商標）強化ポリエチレン、ＭＤＰＥ、ＨＤＰＥ、またはプロピレンホモポリマー、プロピレンインパクトコポリマー、もしくはＴＰＯ等のプロピレン系ポリマー等の樹脂から選択される。
【００９６】
一実施形態において、可撓性多層膜は、共押出される。
【００９７】
一実施形態において、可撓性多層膜は、ＬＬＤＰＥ（商標名ＤＯＷＬＥＸ（商標）（Ｔｈｅ  Ｄｏｗ  Ｃｈｅｍｉｃａｌ  Ｃｏｍｐａｎｙ）で販売）、シングルサイトＬＬＤＰＥ（ｍ−ＬＬＤＰＥ）または商標名ＡＦＦＩＮＩＴＹ（商標）またはＥＬＩＴＥ（商標）（Ｔｈｅ  Ｄｏｗ  Ｃｈｅｍｉｃａｌ  Ｃｏｍｐａｎｙ）で販売されているポリマーを含む、実質的に直鎖もしくは直鎖のオレフィンポリマーもしくはエラストマー、例えば、ＶＥＲＳＩＦＹ（商標）プロピレン系ポリマー（Ｔｈｅ  Ｄｏｗ  Ｃｈｅｍｉｃａｌ  Ｃｏｍｐａｎｙ）等のプロピレン系プラストマーまたはエラストマー、グラフトされたオレフィン系ポリマー（ＭＡＨ−グラフトされた）、及びこれらのブレンドから選択されるシール層を含む。可撓性多層膜はまた、ポリアミドである外部層も含む。
【００９８】
一実施形態において、可撓性多層膜は、共押出及び／または積層膜であり、シール層は、エチレン系ポリマー、例えば、直鎖もしくは実質的に直鎖ポリマー、またはエチレンと、１−ブテン、１−ヘキセン、もしくは１−オクテン等のアルファ−オレフィンモノマーとのシングルサイト触媒された直鎖もしくは実質的に直鎖ポリマーからなり、５５℃〜１１５℃のＴｍ、及び０．８６５〜０．９２５ｇ／ｃｍ３、もしくは０．８７５〜０．９１０ｇ／ｃｍ３、もしくは０．８８８〜０．９００ｇ／ｃｍ３の密度を有する。外部層は、ＨＤＰＥ、ＬＬＤＰＥ、ＯＰＥＴ、ＯＰＰ（配向ポリプロピレン）、ＢＯＰＰ、ポリアミド、及びこれらの組み合わせから選択される材料からなる。
【００９９】
一実施形態において、可撓性多層膜は、少なくとも５つの層を有する、共押出及び／または積層膜であり、共押出膜は、エチレン系ポリマー、例えば、直鎖もしくは実質的に直鎖プラストマーもしくはエラストマー、またはエチレンと、１−ブテン、１−ヘキセン、もしくは１−オクテン等のアルファ−オレフィンコモノマーとのシングルサイト触媒された直鎖（ｍ−ＬＬＤＰＥ）もしくは実質的に直鎖ポリマーからなるシール層を有し、エチレン系ポリマーは、５５℃〜１１５℃のＴｍ、及び０．８６５〜０．９２５ｇ／ｃｍ３、もしくは０．８７５〜０．９１０ｇ／ｃｍ３、もしくは０．８８８〜０．９００ｇ／ｃｍ３の密度を有し、最外層は、ＨＤＰＥ、ＬＬＤＰＥ、ＯＰＥＴ、ＯＰＰ（配向ポリプロピレン）、ＢＯＰＰ、ポリアミド、及びこれらの組み合わせから選択される材料からなる。
【０１００】
一実施形態において、可撓性多層膜は、少なくとも７つの層を有する、共押出及び／または積層膜である。シール層は、直鎖もしくは実質的に直鎖プラストマーもしくはエラストマー、またはエチレンと、１−ブテン、１−ヘキセン、もしくは１−オクテン等のアルファ−オレフィンコモノマーとのシングルサイト触媒された直鎖（ｍ−ＬＬＤＰＥ）もしくは実質的に直鎖ポリマー等のエチレン系ポリマーからなり、エチレン系ポリマーは、５５℃〜１１５℃のＴｍ、及び０．８６５〜０．９２５ｇ／ｃｍ３、もしくは０．８７５〜０．９１０ｇ／ｃｍ３、もしくは０．８８８〜０．９００ｇ／ｃｍ３の密度を有する。外部層は、ＨＤＰＥ、ＬＬＤＰＥ、ＯＰＥＴ、ＯＰＰ（配向ポリプロピレン）、ＢＯＰＰ、ポリアミド、及びこれらの組み合わせから選択される材料からなる。
【０１０１】
一実施形態において、可撓性多層膜は、エチレン系ポリマーを含有する少なくとも２つの層を有する、共押出（もしくは積層）された５つの層膜、または共押出（もしくは積層）された７つの層膜である。エチレン系ポリマーは、各層において、同じであっても、異なっていてもよい。
【０１０２】
一実施形態において、可撓性多層膜は、ＨＤＰＥ、ＬＬＤＰＥ、ＯＰＥＴ、ＯＰＰ（配向ポリプロピレン）、ＢＯＰＰ、及びポリアミドから選択される材料を含有する少なくとも１つの層を有する、共押出及び／もしくは積層された５つの層、または共押出（もしくは積層）された７つの層膜である。
【０１０３】
一実施形態において、可撓性多層膜は、ＯＰＥＴまたはＯＰＰを含有する少なくとも１つの層を有する、共押出及び／もしくは積層された５つの層、または共押出（もしくは積層）された７つの層膜である。
【０１０４】
一実施形態において、可撓性多層膜は、ポリアミドを含有する少なくとも１つの層を有する、共押出（もしくは積層）された５つの層、または共押出（もしくは積層）された７つの層膜である。
【０１０５】
一実施形態において、可撓性多層膜は、エチレン系ポリマー、または直鎖もしくは実質的に直鎖プラストマーもしくはエラストマー、またはエチレンと、１−ブテン、１−ヘキセン、もしくは１−オクテン等のアルファ−オレフィンモノマーとのシングルサイト触媒された直鎖（ｍ−ＬＬＤＰＥ）もしくは実質的に直鎖ポリマー等のエチレン系ポリマーからなり、９０℃〜１０６℃のＴｍｉを有する、シール層を有する７つの共押出（もしくは積層）された膜である。外部層は、１７０℃〜２７０℃のＴｍｏを有するポリアミドである。膜は、４０℃〜２００℃のΔＴｍ（ΔＴｍ＝Ｔｍｏ−Ｔｍｉ）を有する。膜は、シール層内のエチレン系ポリマーとは異なる、第２のエチレン系ポリマーからなる内部層（第１の内部層）を有する。膜は、外部層内のポリアミドと同じまたはそれとは異なるポリアミドからなる内部層（第２の内部層）を有する。７つの層膜は、１００マイクロメートル〜２５０マイクロメートルの厚さを有する。
【０１０６】
本開示は、可撓性容器を提供する。一実施形態において、可撓性容器９０は、図７に示されるように提供される。可撓性容器９０は、２つの対向する多層膜の間に挟持された、またはそうでなければ、その間に定置される、ポート９２を含む。多層膜は、本明細書において上記に開示される、任意の可撓性多層膜であり得る。ポート９２は、本明細書において上記に開示される、ポート１０（またはポート１１）またはポート５０のいずれかであり得、ポート９２は、エチレン／α−オレフィンマルチブロックコポリマーからなる、基部９４及び少なくとも１つのシーリングリブ９６を含む。基部９４は、対向する多層膜のそれぞれのシール層の間に挟持された、またはそうでなければ、その間に置かれる。図７は、ピローパウチ（すなわち、静脈内（ＩＶ）パウチ）として可撓性容器９０を示すが、可撓性容器９０が、異なる構造及び異なる構造体を有し得ることが理解されよう。本発明の可撓性容器９０は、ボックスパウチ、ピローパウチ、ポートｋ密封されたパウチ、ポートサイドガセットパウチ、またはスタンドアップパウチであり得る。可撓性容器に取り付けられたポートの位置は、どこでも、例えば、すなわち、前面パネルへの底ガセットのシールにおいて、上部、側部、または底部でさえ、２つの対向する膜の間に存在するシールであり得る。言い換えれば、ポートシール１０２は、２つ以上の膜が合うどこでも、可撓性容器上に位置されるか、またはそうでなければ、その上に形成され得、一緒に熱シールされる。ポートシール１０２のために好適な位置の非限定的な例は、可撓性容器の上部、底部、側部、角、ガセット領域を含む。
【０１０７】
第２の多層膜（図７に示さず）は、第１の多層膜９８ａ上に重ね合わされる。各多層膜は、オレフィン系ポリマーを含有するそれぞれのシール層を有する。それぞれのシール層は、基部９４に接触する。
【０１０８】
対向する多層膜（それらの間にポート基部を有する）は、一般の周辺端部１００周辺で密封される。可撓性容器９０は、周辺端部１００の少なくとも一部に沿って位置するポートシール１０２を含む。ポートシール１０２は、前面多層膜９８ａと背面多層膜との間に挟持された基部９４を含む。
【０１０９】
ポートシール１０２は、熱シールプロセスによって形成される。「熱シールプロセス」または「熱シーリング」という用語は、本明細書で使用される場合、膜の対向する内部表面（シール層）が、熱シールに接触し、溶解し、形成するか、または溶接して、互いに膜を接着させるように、膜への熱及び圧力を適用するために、対向する熱シールバーの間にポリマー材料の２つ以上の膜を定置し、熱シールバーが互いに向かって移動し、膜を挟持する行為である。熱シーリングは、熱シーリング手順を行うために、シールバーを互いに向けて、それから離れて移動させるために、好適な構造及び機構を含む。
【０１１０】
ポートシール１０２は、（ｉ）エチレン／α−オレフィンマルチブロックコポリマー（シーリングリブ（複数可）から）、（ｉｉ）オレフィン系ポリマー（シール層から）、または（ｉｉｉ）（ｉ）及び（ｉｉ）の組み合わせからなるか、またはそうでなければ、それから形成される。驚くことには、出願者は、本発明のエチレン／α−オレフィンマルチブロックコポリマーからなるシーリングリブ（複数可）を有する本発明のポート９２（ポート１０、１１、またはポート５０のいずれか）が、熱シールプロセス中に変形し、基部と膜との間にシールを改善するために、熱シールプロセスの完了後に回復する（反動する）ことを発見した。本発明のポートは、ポートシール１０２における漏出発生率を低減する。
【０１１１】
一実施形態において、ポートシール１０２は、気密シールである。
【０１１２】
一実施形態において、ポートシール１０２は、硬シールである。「硬シール」は、本明細書で使用される場合、膜を破壊することなく、手動で分離することができない熱シールである。硬シールは、壊れやすいシールとは異なる。「壊れやすいシール」は、本明細書で使用される場合、膜を破壊することなく、手動で分離することができる（または何度も貼り直せる）熱シールである。全般に、壊れやすいシールは、シールへの指圧または手圧の適用を有する分離することができるか、または開閉することができるように設計される。硬シールは、シールへの指圧または手圧の適用を有する状態を保つように設計される。
【０１１３】
可撓性容器９０は、ポート９２を含む。ポート９２は、本明細書において上記に開示される、任意のポート（ポート１０、１１、またはポート５０）であり得る。一実施形態において、ポート９２は、図７に示される、隔膜１０４を含む。隔膜１０４は、穿孔されるまで、ポート９２に気密シールを提供する。このようにして、隔膜１０４は、ポート９２が、図７に示される、下方に向けられる場合のような、可撓性容器が逆さま位置である場合でさえ、可撓性容器９０内の流動性材料１１０を維持する。
【０１１４】
一実施形態において、可撓性容器９０は、容器内部に存在する流動性材料１１０（流体または液体等）を含む。隔膜１０４は、貫通部材によって貫通される。「貫通部材」は、本明細書で使用される場合、流動性材料を可撓性容器内部から除去するために、細長い環状部材である。貫通部材は、尖った貫通末端を有しても、有さなくてもよい。好適な貫通部材の非限定的な例は、皮下注射針、カニューレ、カテーテル、ルーメン、及び飲料ストローを含む。
【０１１５】
一実施形態において、隔膜は、貫通部材によって穿孔される場合、粒子を含まない。「粒子を含まない」という用語は、本明細書で使用される場合、貫通部材によって隔膜に付与される穿孔及びせん断力の結果として、隔膜から抜け出す隔膜の小分子（または小片）の回避である。
【０１１６】
一実施形態において、貫通部材は、０．０１ｍｍ、または０．０２ｍｍ、または０．０５ｍｍ、または０．０７ｍｍ、０．１ｍｍ、または０．２ｍｍ、または０．３ｍｍ、または０．４ｍｍ、または０．６ｍｍ、または０．７ｍｍ、または０．８ｍｍ、または０．９ｍｍ、または１．０ｍｍ未満、または１．０ｍｍ、または２．０ｍｍ、または３．０ｍｍ、または４．０ｍｍ、または５．０ｍｍ〜６．０ｍｍ、または７．０ｍｍ、または８．０ｍｍ、または９．０ｍｍ、または１０．０ｍｍの直径（外径）を有する。
【０１１７】
一実施形態において、貫通部材は、図７に示される、皮下注射針１１２である。皮下注射針１１２は、０．０１ｍｍ、または０．０２ｍｍ、または０．０５ｍｍ、または０．０７ｍｍ、または０．１ｍｍ、または０．２ｍｍ、または０．３ｍｍ、または０．４ｍｍ、または０．６ｍｍ、または０．７ｍｍ、または０．８ｍｍ、または０．９ｍｍ、または１．０ｍｍ未満、または１．０ｍｍ、または２．０ｍｍ、または３．０ｍｍ〜４．０ｍｍ、または５．０ｍｍ、または６．０ｍｍの直径を有する。皮下注射針１１２は、隔膜１０４を貫通及び穿孔して、流動性材料１１０を注射器１１４と流体連通させる。隔膜１０４のエチレン／α−オレフィンマルチブロックコポリマーは、図７Ａに示される、皮下注射針１１２周辺に水密シール１１６を形成するのに十分な弾性回復（図７Ａ中の対向する矢印Ｃによって示される）を有する。
【０１１８】
一実施形態において、隔膜１０４のエチレン／α−オレフィンマルチブロックコポリマーは、皮下注射針１１２が隔膜１０４から除去されるときに、皮下注射針１１２によって形成される穴をセルフシール（再閉鎖）するのに十分な弾性回復を有する。このようにして、隔膜１０４は、貫通部材の除去後の可撓性容器９０からの漏出を防ぐ。
【０１１９】
一実施形態において、ポート９２は、上部（図示せず）を含み、隔膜１０４は、ポート９２の上部に位置する。ポートの上部に隔膜により、熱シーリングプロセス中の隔膜への損傷のリスクは、低減または排除される。
【０１２０】
一実施形態において、可撓性容器が提供され、図８に示される、スタンドアップパウチ（ＳＵＰ）１２０である。ＳＵＰ１２０は、前面パネル１２２ａ、背面パネル１２２ｂ、及びガセットパネル１２２ｃを有し、各パネルが、多層膜から作製される。多層膜は、本明細書において上記に開示される、任意の多層膜であり得る。ガセットパネル１２２ｃは、ガセット縁１２４を含む。ガセットパネル１２２ｃは、多層膜１２２ａ、１２２ｂと同じ構造及び組成を有する多層膜から作製される。ガセットパネル１２２ｃは、（１）漏出を伴わずにＳＵＰ及びその含有物を支持するための構造的一体性、及び（２）ひっくり返ることなく、直立している（すなわち、水平面、または実質的に水平面等の支持体表面に基づいて）ＳＵＰにおける安全性を提供する。この意味で、このパウチは、「スタンドアップ」パウチである。
【０１２１】
一実施形態において、ガセットパネル１２２ｃは、多層膜のうちの一方または両方の延長である。折り畳み手順は、多層膜のうちの一方または両方からガセットパネルを形成する。
【０１２２】
ガセット縁１２４は、ＳＵＰに対するフットプリントを画定する。このフットプリントは、様々な形状を有し得る。フットプリントに対する好適な形状の非限定的な例としては、円、正方形、長方形、三角形、卵形、楕円形、眼形状、及び涙形が挙げられる。さらなる実施形態において、フットプリントの形状は、楕円形である。
【０１２３】
２つの対向する多層膜、パネル１２２ａ、１２２ｂの間に挟持された、またはそうでなければ、その間に定置される、ポート１２６。多層膜は、本明細書において上記に開示される、任意の可撓性多層膜であり得る。ポート１２６は、本明細書において上記に開示される、ポート１０（またはポート１１）またはポート５０のいずれかであり得、ポート１２６は、エチレン／α−オレフィンマルチブロックコポリマーからなる、基部１２８及び少なくとも１つのシーリングリブ１３０を含む。基部１２８は、対向する多層膜のそれぞれのシール層（対向するパネル１２２ａ、１２２ｂ）の間に挟持された、またはそうでなければ、その間に置かれる。
【０１２４】
パネル１２２ａ、１２２ｂ、及び１２２ｃは、一般の周辺端部１３２周辺で密封される。可撓性容器１２０は、周辺端部１３２の少なくとも一部に沿って位置するポートシール１３４を含む。ポートシール１３４は、前面パネル１２２ａと背面パネル１２２ｂとの間に挟持された基部１２８を含む。
【０１２５】
ポート１２６は、本明細書において上記に開示される、任意のポート（ポート１０、１１、またはポート５０）であり得る。一実施形態において、ポート１２６は、図８に示される、隔膜１３６を含む。流動性材料１３８（すなわち、飲料等の液体）が、ＳＵＰ１２０の内部内にある。
【０１２６】
隔膜１２６は、飲料ストロー１４０である貫通部材によって貫通される。飲料ストロー１４０は、１ｍｍ、または２ｍｍ、または３ｍｍ、または４ｍｍ〜６ｍｍ、または７ｍｍ、または８ｍｍ、または９ｍｍ、または１０ｍｍ未満、または１０ｍｍの直径（外径）を有する。飲料ストロー１４０は、隔膜１３６を貫通及び穿孔して、流動性材料１３８を人の口と流体連通させる。隔膜１３６のエチレン／α−オレフィンマルチブロックコポリマーは、図８に示される、飲料ストロー１４０周辺に水密シールを形成するのに十分な弾性回復（図８に示される対向する矢印Ｄによって示される）を有する。このようにして、隔膜１３６を有するポート１２６は、ＳＵＰ１２０が使用されながら、流動性材料１３８の漏出または流出を防ぐ。
【０１２７】
本発明の可撓性容器（９０、１２０）は、把手を伴って、または把手を伴わずに形成され得る。
【０１２８】
本明細書で開示される任意のポートは、クロージャを受容するように設定され得る。好適なクロージャの非限定的な例は、スクリューキャップ、フリップトップキャップ、スナップキャップ、液体もしくは飲料分注付属部（ストップコックもしくはサムプランジャ）、低温付属部コネクタ、開封明示注入口、垂直方向ねじりキャップ、水平方向ねじりキャップ、無菌キャップ、Ｖｉｔｏｐプレス、プレスタップ、プッシュオンタップ、レバーキャップ、コンロ（ｃｏｎｒｏ）付属部コネクタ、及び他のタイプの取り外し可能な（かつ任意に再閉鎖可能な）クロージャが挙げられる。クロージャ及び／またはポートは、ガスケットを含んでもよいか、または含まなくてもよい。
【０１２９】
一実施形態において、本明細書に開示される可撓性容器（９０、１２０）は、０．０５リットル（Ｌ）、または０．１Ｌ、または０．２５Ｌ、または０．５Ｌ、または０．７５Ｌ、または１．０Ｌ、または１．５Ｌ、または２．５Ｌ、または３Ｌ、または３．５Ｌ、または３．７８Ｌ、４．０Ｌ、または４．５Ｌ、または５．０Ｌ〜６．０Ｌ、または７．０Ｌ、または８．０Ｌ、または９．０Ｌ、または１０．０Ｌ、または２０Ｌ、または３０Ｌの体積を有し得る。
【０１３０】
一実施形態において、本発明の可撓性容器（９０、１２０）は、９０重量％〜１００重量％のエチレン系ポリマーから作製される。重量パーセントは、可撓性容器（含有物を含まない）の総重量に基づいている。９０重量％〜１００重量％のエチレン系ポリマーから作製される可撓性容器は、容易に再生利用可能であるため、有利である。
【０１３１】
本発明の可撓性容器（９０、１２０）は、液体食品（飲料等）、油、塗料、潤滑油、化学薬品、液体中の固体の懸濁液、及び固体微粒子状物質（粉末、粒子、顆粒固体）が挙げられるが、これらに限定されない、流動性材料の保存に好適である。好適な液体の非限定的な例としては、シャンプー、コンディショナ、液体ソープ、ローション、ジェル、クリーム、バーム、及び日焼け止め剤等の液体パーソナルケア製品が挙げられる。他の好適な液体には、家庭用ケア／清掃製品及び自動車用ケア製品が含まれる。他の液体には、調味料（ケチャップ、マスタード、マヨネーズ）及びベビーフード等の液体食物が含まれる。他の好適な液体には、ＩＶ液、透析液、液体抗生物質、化学療法液、及び体液（血液、尿）等の流体薬剤が含まれる。
【０１３２】
本開示は、本明細書に含有される実施形態及び例示に限定されるものではないが、以下の特許請求の範囲内に入る実施形態の一部及び異なる実施形態の要素の組み合わせを含むそれらの実施形態の変更された形態を含むことが、具体的に意図される。
【図１】
2018533527.tif 000003
【図２】
2018533527.tif 000004
【図３】
2018533527.tif 000005
【図４】
2018533527.tif 000006
【図５】
2018533527.tif 000007
【図６】
2018533527.tif 000008
【図７】
2018533527.tif 000009
【図７Ａ】
2018533527.tif 000010
【図８】
2018533527.tif 000011
【手続補正書】
【提出日】平成29年4月17日(2017.4.17)
【手続補正１】
【補正対象書類名】特許請求の範囲
【補正対象項目名】全文
【補正方法】変更
【補正の内容】
【特許請求の範囲】
【請求項１】
ポートであって、
（ｉ）任意の上部と、
（ｉｉ）基部、ならびに流動性材料の通過のための前記任意の上部及び前記基部を通って延在するチャネルと、
（ｉｉｉ）前記チャネルにわたって延在する隔膜であって、（ａ）少なくとも５０モルパーセントのエチレン及び（ｂ）Ｃ４〜Ｃ１２のα−オレフィンマルチブロックコモノマーからなるエチレン／α−オレフィンマルチブロックコポリマーを含む、隔膜と、を備える、ポート。
【請求項２】
前記隔膜が、貫通部材によって穿孔される場合、粒子を含まない、請求項１に記載のポート。
【請求項３】
前記隔膜が、０．５ｍｍ〜５．０ｍｍの厚みを有する、請求項１に記載のポート。
【請求項４】
前記エチレン／α−オレフィンマルチブロックコポリマーが、５３％〜１００％の弾性回復（Ｒｅ）値を有する、請求項１に記載のポート。
【請求項５】
前記基部及び前記隔膜が、それぞれ、前記エチレン／α−オレフィンマルチブロックコポリマーを含む、請求項１に記載のポート。
【請求項６】
前記ポートが、前記上部を含み、
前記上部、前記基部、及び前記隔膜が、それぞれ、前記エチレン／α−オレフィンマルチブロックコポリマーを含む、請求項１に記載のポート。
【請求項７】
前記隔膜が、前記基部に一体的である、請求項１に記載のポート。
【請求項８】
前記基部が、一対の対向する側壁を備え、前記側壁が前記チャネル周囲に延在し、前記側壁が両端で結合する、請求項１に記載のポート。
【請求項９】
前記側壁に沿って延在する少なくとも１つのシーリングリブを備える、請求項８に記載のポート。
【請求項１０】
前記基部、前記隔膜、及び前記少なくとも１つのシーリングリブが、それぞれ、前記エチレン／α−オレフィンマルチブロックコポリマーを含む、請求項９に記載のポート。
【請求項１１】
オーバーモールド構成要素を備え、前記隔膜が、前記オーバーモールド構成要素の要素である、請求項１に記載のポート。
【請求項１２】
前記基部が、一対の対向する側壁を備え、前記側壁が前記チャネル周囲に延在し、前記側壁が両端で結合し、
前記オーバーモールド構成要素が、前記側壁に接着された少なくとも１つのシーリングリブをさらに備え、前記シーリングリブが、前記エチレン／α−オレフィンマルチブロックコポリマーを含む、請求項１１に記載のポート。
【請求項１３】
硬質構成要素を備え、前記基部が、前記硬質構成要素の要素である、請求項１１に記載のポート。
【請求項１４】
可撓性容器であって、
第１の多層膜及び第２の多層膜であって、それぞれの多層膜が、シール層を含み、前記多層膜が、シール層が互いに対向するように配置され、前記第２の多層膜が、前記第１の多層膜上に重ね合わされる、第１の多層膜及び第２の多層膜と、
前記第１の多層膜と前記第２の多層膜との間に挟持されたポートであって、
（ｉ）任意の上部と、
（ｉｉ）基部、ならびに流動性材料の通過のための前記任意の上部及び前記基部を通って延在するチャネルと、
（ｉｉｉ）前記チャネルにわたって延在する隔膜であって、（ａ）少なくとも５０モルパーセントのエチレン及び（ｂ）Ｃ４〜Ｃ１２のα−オレフィンマルチブロックコモノマーからなるエチレン／α−オレフィンマルチブロックコポリマーを含む隔膜と、を備える、ポートと、を備え、
前記基部が、前記第１の多層膜及び前記第２の多層膜に密封されている、可撓性容器。
【請求項１５】
オーバーモールド構成要素を備え、前記隔膜が、前記オーバーモールド構成要素の要素である、請求項１４に記載の可撓性容器。
【国際調査報告】
2018533527.tif 000012
2018533527.tif 000013
2018533527.tif 000014
2018533527.tif 000015